(57)【特許請求の範囲】
【請求項１】
陽極、ＥＬ層及び陰極からなるＥＬ素子を有する自発光装置の作製方法であって、
前記ＥＬ素子を覆う無機材料からなる膜をＣＶＤ法または蒸着法により形成し、
前記無機材料からなる膜を覆う有機材料からなる膜を形成し、
前記ＥＬ層及び前記有機材料からなる膜は、第１の電極によって霧状の粒子を帯電させ、第２の電極によって前記霧状の粒子を引き出し、第３の電極によって前記霧状の粒子を飛翔方向に加速させ、第４の電極によって前記霧状の粒子が塗布される位置を制御することにより形成することを特徴とする自発光装置の作製方法。
【請求項２】
陽極、ＥＬ層及び陰極からなるＥＬ素子を有する自発光装置の作製方法であって、
前記ＥＬ素子を覆う有機材料からなる膜を形成し、
前記有機材料からなる膜を覆う無機材料からなる膜をＣＶＤ法または蒸着法により形成し、
前記ＥＬ層及び前記有機材料からなる膜は、第１の電極によって霧状の粒子を帯電させ、第２の電極によって前記霧状の粒子を引き出し、第３の電極によって前記霧状の粒子を飛翔方向に加速させ、第４の電極によって前記霧状の粒子が塗布される位置を制御することにより形成することを特徴とする自発光装置の作製方法。
【請求項３】
請求項１または請求項２において、
前記ＥＬ層、前記陰極、前記無機材料からなる膜及び前記有機材料からなる膜を同一の成膜装置で大気開放することなく連続的に形成することを特徴とする自発光装置の作製方法。
【発明の詳細な説明】
【０００１】
【発明の属する技術分野】
本発明は、陽極、陰極及びそれらの間にＥＬ（Electro Luminescence）が得られる発光性有機材料（以下、有機ＥＬ材料という）を挟んだ構造でなるＥＬ素子を絶縁体上に形成した自発光装置及びその自発光装置を表示部（表示ディスプレイまたは表示モニター）として有する電気器具の作製方法に関する。なお、上記自発光装置はＯＬＥＤ（Organic Light Emitting Diodes）ともいう。
【０００２】
【従来の技術】
近年、発光性有機材料のＥＬ現象を利用した自発光素子としてＥＬ素子を用いた表示装置（自発光装置）の開発が進んでいる。自発光装置は自発光型であるため、液晶表示装置のようなバックライトが不要であり、さらに視野角が広いことから電気器具の表示部として有望視されている。
【０００３】
なお、ＥＬ素子は、エレクトロルミネッセンス（Electro Luminescence：電場を加えることで発生するルミネッセンス）が得られる有機化合物を含む層（以下、ＥＬ層と記す）と、陽極層と、陰極層とを有する。有機化合物におけるルミネッセンスには、一重項励起状態から基底状態に戻る際の発光（蛍光）と三重項励起状態から基底状態に戻る際の発光（リン光）とがあるが、本発明は、どちらの発光を用いた場合にも適用可能である。
【０００４】
自発光装置にはパッシブ型（単純マトリクス型）とアクティブ型（アクティブマトリクス型）の２種類があり、どちらも盛んに開発が行われている。特に現在はアクティブマトリクス型自発光装置が注目されている。また、ＥＬ素子の中心とも言えるＥＬ層となるＥＬ材料は、低分子系有機ＥＬ材料と高分子系（ポリマー系）有機ＥＬ材料とがそれぞれ研究されているが、低分子有機ＥＬ材料よりも取り扱いが容易で耐熱性の高いポリマー系有機ＥＬ材料が注目されている。
【０００５】
ポリマー系有機ＥＬ材料の成膜方法としては、電界により制御して塗布する方法やセイコーエプソン株式会社が提唱するインクジェット法が挙げられる。
【０００６】
【発明が解決しようとする課題】
本発明はＥＬ層、及びＥＬ素子上にＥＬ素子を覆って形成される有機材料（有機樹脂）からなる膜（以下、カバー層とよぶ）を同一の方法を用いて形成するというものである。なお、カバー層とは、陽極、ＥＬ層及び陰極からなるＥＬ素子の陰極上に形成される有機材料からなるものであり、このカバー層を設けることでＴＦＴまたは、ＥＬ素子の応力緩和に効果的である。さらに水分や酸素のＥＬ層への進入を防ぐことができ、これによりＥＬ層の劣化を防ぐことができる。さらに、カバー層の上に無機材料からなる膜（以下、バリア層とよぶ）を形成することにより、水分や酸素がカバー層、またはＥＬ層へ進入するのを防ぐことができる。
【０００７】
なお、本発明は、同一のマルチチャンバー内でＥＬ層から陰極、バリア層およびカバー層までを連続的に処理することを課題とする。
【０００８】
また、本発明では、所望の位置に制御性良くカバー層を形成することを課題とする。さらに、このような手段を用いた自発光装置及びその作製方法を提供するとともに、このような自発光装置を表示部として有する電気器具を提供することを課題とする。
【０００９】
【課題を解決するための手段】
上記課題を達成するために用いるマルチチャンバーとは、ＥＬ層及び有機材料からなるカバー層を電界塗布法又は、インクジェット法で塗布形成するための塗布室と陰極を蒸着法で形成するための蒸着室と窒化珪素や酸化タンタルからなるバリア層を形成するためのスパッタリング室を有する成膜装置である。
【００１０】
なお、本発明において、ＥＬ材料を溶媒に溶解させた溶液を塗布してＥＬ層を形成する場合には、この溶液を材料室に備える。本明細書中では、この溶液を塗布液という。そして、塗布液が霧状になり電荷を持つと、電極により与えられる電界に制御され、基板上の塗布位置に成膜される。
【００１１】
又、カバー層は、有機樹脂膜を形成する有機樹脂液を材料室に備えておき、これをＥＬ層形成と同様の方法で塗布し形成する。
【００１２】
なお、本発明に於いては、ＥＬ素子の陰極上にカバー層を形成した後でバリア層を形成しても良いし、ＥＬ素子の陰極上にバリア層を形成した後でカバー層を形成する構造としても良い。
【００１３】
【発明の実施の形態】
ここで本発明の実施の形態について図１を用いて説明する。図１（Ａ）に示すように、ＥＬ層、陰極、バリア層及びカバー層を連続的に同一のマルチチャンバーで形成することができる。
【００１４】
なお、バリア層とは水分や酸素のＥＬ層への進入を防ぐために設ける無機材料で形成されるパッシベーション膜のことをいう。
【００１５】
まず、塗布室で電界塗布法又は、インクジェット方式を用いてＥＬ層を形成する。次に蒸着室で陰極を蒸着法により形成させ、さらにこの陰極上にバリア層として窒化珪素、酸化タンタル、窒化アルミニウムもしくは炭素からなるダイヤモンドライクカーボン（ＤＬＣ）といった無機材料からなる無機膜をスパッタリング法やプラズマＣＶＤ法を用いて形成する。最後に、バリア層の上にＥＬ層を形成したときと同様に塗布室でインクジェット法によりカバー層を形成することで自発光装置の封止構造を完成することができる。
【００１６】
以上説明したように、ＥＬ層及びカバー層を形成するときに同じ方法を用いているために所望の位置のみに選択的に膜を形成することができ、同一チャンバー内で処理することが可能である。
【００１７】
本発明において形成する積層膜の断面構造を図１（Ｂ）に示す。図１（Ｂ）において１０１はガラス基板であり、１０２は電流制御用ＴＦＴである。さらに、１０３は、電流制御用ＴＦＴに電気的に接続された透明性の導電膜からなる画素電極である。画素電極１０３上には、ＥＬ層１０４を前に述べたような方法で形成する。さらに、ＥＬ層１０４上に、陰極１０５を蒸着法で形成する。
【００１８】
さらに、陰極１０５上に窒化珪素、酸化タンタルまたは、炭素からなるＤＬＣ膜といった無機膜からなるバリア層１０６を形成した後、有機樹脂膜からなるカバー層１０７をＥＬ層と同様の塗布方法で形成する。
【００１９】
図１（Ｃ）には、ＥＬ層及びカバー層１０７を形成する際に電界で塗布液を制御して塗布する電界塗布法を示す。図１（Ｃ）において、１１０は、図１（Ｂ）に示す積層構造のうちバリア層まで形成した基板である。また、１１１は、カバー層を形成するための有機樹脂液が備えられている材料室である。材料室１１１には、超音波振動子１１２を設け、有機樹脂液が放出される材料室１１１の先端のノズル１１３には、電極１１４を設ける。
【００２０】
本発明の場合、有機樹脂液は材料室１１１で超音波振動子１１２に与えられる超音波振動により霧状になる。ここで霧状になった有機樹脂液は材料室１１１のノズル１１３に設けた電極１１４により帯電して帯電粒子となり、アクティブマトリクス基板１１０上の所望の位置に成膜される。
【００２１】
帯電粒子となった有機樹脂を、引き出し電極１１５がノズル１１３から引き出し、加速電極１１６が飛翔方向に加速し、さらに制御電極１１７が塗布位置を制御して基板１１０の所望の位置に塗布する。
【００２２】
これにより、図１（Ｂ）に示すような積層構造を同一のマルチチャンバー内で形成することができ自発光装置の封止構造が完成する。
【００２３】
なお、図１（Ｂ）には、ＥＬ素子を覆って、無機材料からなるバリア層を形成した後、有機材料からなるカバー層を形成した場合について示したが、本発明においては、ＥＬ素子を覆って有機材料からなるカバー層を形成した後で、無機材料からなるバリア層を形成しても良い。
【００２４】
【実施例】
〔実施例１〕
本発明における自発光装置の画素部の断面図を図２に、その上面図を図３（Ａ）に、その回路構成を図３（Ｂ）に示す。実際には画素がストライプ状に複数配列されて画素部（画像表示部）が形成される。なお、図３（Ａ）をＡ−Ａ’で切断した断面図が図２に相当する。従って図２及び図３で共通の符号を用いているので、適宜両図面を参照すると良い。また、図３の上面図では二つの画素を図示しているが、どちらも同じ構造である。
【００２５】
図２において、１１は基板、１２は下地となる絶縁膜（以下、下地膜という）である。基板１１としてはガラス、ガラスセラミックス、石英、シリコン、セラミックス、金属若しくはプラスチックでなる基板を用いることができる。
【００２６】
また、下地膜１２は特に可動イオンを含む基板や導電性を有する基板を用いる場合に有効であるが、石英基板には設けなくても構わない。下地膜１２としては、珪素（シリコン）を含む絶縁膜を用いれば良い。なお、本明細書において「珪素を含む絶縁膜」とは、具体的には酸化珪素膜、窒化珪素膜若しくは窒化酸化珪素膜（ＳｉＯｘＮｙで示される）など珪素、酸素若しくは窒素を所定の割合で含む絶縁膜を指す。
【００２７】
また、下地膜１２に放熱効果を持たせることによりＴＦＴの発熱を発散させることはＴＦＴの劣化又はＥＬ素子の劣化を防ぐためにも有効である。放熱効果を持たせるには公知のあらゆる材料を用いることができる。
【００２８】
ここでは画素内に二つのＴＦＴを形成している。２０１はスイッチング用ＴＦＴであり、ｎチャネル型ＴＦＴで形成され、２０２は電流制御用ＴＦＴであり、ｐチャネル型ＴＦＴで形成されている。
【００２９】
ただし、本発明において、スイッチング用ＴＦＴをｎチャネル型ＴＦＴ、電流制御用ＴＦＴをｐチャネル型ＴＦＴに限定する必要はなく、スイッチング用ＴＦＴをｐチャネル型ＴＦＴ、電流制御用ＴＦＴをｎチャネル型ＴＦＴにしたり、両方ともｎチャネル型、又はｐチャネル型ＴＦＴを用いることも可能である。
【００３０】
スイッチング用ＴＦＴ２０１は、ソース領域１３、ドレイン領域１４、ＬＤＤ領域１５a〜１５d、高濃度不純物領域１６及びチャネル形成領域１７a、１７bを含む活性層、ゲート絶縁膜１８、ゲート電極１９a、１９b、第１層間絶縁膜２０、ソース配線２１並びにドレイン配線２２を有して形成される。
【００３１】
また、図３に示すように、ゲート電極１９a、１９bは別の材料（ゲート電極１９a、１９bよりも低抵抗な材料）で形成されたゲート配線２１１によって電気的に接続されたダブルゲート構造となっている。勿論、ダブルゲート構造だけでなく、シングルゲートもしくはトリプルゲート構造といったいわゆるマルチゲート構造（直列に接続された二つ以上のチャネル形成領域を有する活性層を含む構造）であっても良い。マルチゲート構造はオフ電流値を低減する上で極めて有効であり、本発明では画素のスイッチング素子２０１をマルチゲート構造とすることによりオフ電流値の低いスイッチング素子を実現している。
【００３２】
また、活性層は結晶構造を含む半導体膜で形成される。即ち、単結晶半導体膜でも良いし、多結晶半導体膜や微結晶半導体膜でも良い。また、ゲート絶縁膜１８は珪素を含む絶縁膜で形成すれば良い。また、ゲート電極、ソース配線若しくはドレイン配線としてはあらゆる導電膜を用いることができる。
【００３３】
さらに、スイッチング用ＴＦＴ２０１においては、ＬＤＤ領域１５a〜１５dは、ゲート絶縁膜１８を挟んでゲート電極１９a、１９bと重ならないように設ける。このような構造はオフ電流値を低減する上で非常に効果的である。
【００３４】
なお、チャネル形成領域とＬＤＤ領域との間にオフセット領域（チャネル形成領域と同一組成の半導体層からなり、ゲート電圧が印加されない領域）を設けることはオフ電流値を下げる上でさらに好ましい。また、二つ以上のゲート電極を有するマルチゲート構造の場合、チャネル形成領域の間に設けられた高濃度不純物領域がオフ電流値の低減に効果的である。
【００３５】
次に、電流制御用ＴＦＴ２０２は、ソース領域３１、ドレイン領域３２及びチャネル形成領域３４を含む活性層、ゲート絶縁膜１８、ゲート電極３５、第１層間絶縁膜２０、ソース配線３６並びにドレイン配線３７を有して形成される。なお、ゲート電極３５はシングルゲート構造となっているが、マルチゲート構造であっても良い。
【００３６】
図２に示すように、スイッチング用ＴＦＴのドレインは電流制御用ＴＦＴ２０２のゲートに接続されている。具体的には電流制御用ＴＦＴ２０２のゲート電極３５はスイッチング用ＴＦＴ２０１のドレイン領域１４とドレイン配線（接続配線とも言える）２２を介して電気的に接続されている。また、ソース配線３６は電源供給線２１２に接続される。
【００３７】
電流制御用ＴＦＴ２０２はＥＬ素子２０３に注入される電流量を制御するための素子であるが、ＥＬ素子の劣化を考慮するとあまり多くの電流を流すことは好ましくない。そのため、電流制御用ＴＦＴ２０２に過剰な電流が流れないように、チャネル長（Ｌ）は長めに設計することが好ましい。望ましくは一画素あたり０．５〜２μＡ（好ましくは１〜１．５μＡ）となるようにする。
【００３８】
また、スイッチング用ＴＦＴ２０１に形成されるＬＤＤ領域の長さ（幅）は０．５〜３．５μｍ、代表的には２．０〜２．５μｍとすれば良い。
【００３９】
また、図３に示すように電流制御用ＴＦＴ２０２のゲート電極３５を含む配線は、５０で示される領域で電源供給線２１２と絶縁膜を挟んで重なる。このとき５０で示される領域では、保持容量（コンデンサ）が形成される。保持容量５０には半導体膜５１、ゲート絶縁膜と同一層の絶縁膜（図示せず）及び電源供給線２１２で形成される容量も用いることが可能である。この保持容量５０は、電流制御用ＴＦＴ２０２のゲート電極３５にかかる電圧を保持するためのコンデンサとして機能する。
【００４０】
また、流しうる電流量を多くするという観点から見れば、電流制御用ＴＦＴ２０２の活性層（特にチャネル形成領域）の膜厚を厚くする（好ましくは５０〜１００ｎｍ、さらに好ましくは６０〜８０ｎｍ）ことも有効である。逆に、スイッチング用ＴＦＴ２０１の場合はオフ電流値を小さくするという観点から見れば、活性層（特にチャネル形成領域）の膜厚を薄くする（好ましくは２０〜５０ｎｍ、さらに好ましくは２５〜４０ｎｍ）ことも有効である。
【００４１】
次に、３８は第１パッシベーション膜であり、膜厚は１０ｎｍ〜１μm（好ましくは２００〜５００ｎｍ）とすれば良い。材料としては、珪素を含む絶縁膜（特に窒化酸化珪素膜又は窒化珪素膜が好ましい）を用いることができる。
【００４２】
第１パッシベーション膜３８の上には、各ＴＦＴを覆うような形で第２層間絶縁膜（平坦化膜と言っても良い）３９を形成し、ＴＦＴによってできる段差の平坦化を行う。第２層間絶縁膜３９としては、有機樹脂膜が好ましく、ポリイミド、ポリアミド、アクリル樹脂、ＢＣＢ（ベンゾシクロブテン）等を用いると良い。勿論、十分な平坦化が可能であれば、無機膜を用いても良い。
【００４３】
第２層間絶縁膜３９によってＴＦＴによる段差を平坦化することは非常に重要である。後に形成されるＥＬ層は非常に薄いため、段差が存在することによって発光不良を起こす場合がある。従って、ＥＬ層をできるだけ平坦面に形成しうるように画素電極を形成する前に平坦化しておくことが望ましい。
【００４４】
また、４０は透明導電膜でなる画素電極（ＥＬ素子の陽極に相当する）であり、第２層間絶縁膜３９及び第１パッシベーション膜３８にコンタクトホール（開孔）を開けた後、形成された開口部において電流制御用ＴＦＴ２０２のドレイン配線３７に接続されるように形成される。
【００４５】
本実施形態では、画素電極として酸化インジウムと酸化スズの化合物でなる導電膜を用いる。また、これに少量のガリウムを添加しても良い。さらに酸化インジウムと酸化亜鉛との化合物や酸化亜鉛と酸化ガリウムの化合物を用いることもできる。
【００４６】
画素電極を形成したら、樹脂材料でなるバンク４１を形成する。バンクは、１〜２μｍ厚のアクリル樹脂または、ポリイミド膜をパターニングして形成すればよい。このバンク４１は、画素列と画素列の間にストライプ状に形成される。本実施例ではソース配線２１に沿って形成するがゲート配線３５に沿って形成しても良い。
【００４７】
次にＥＬ層４２が図１（Ｃ）で説明したような電界塗布法により形成される。
なお、ここでは一画素しか図示していないが、Ｒ（赤）、Ｇ（緑）、Ｂ（青）の各色に対応したＥＬ層が形成される。
【００４８】
ＥＬ層を形成する有機ＥＬ材料としてはポリマー系材料を用いる。代表的なポリマー系材料としては、ポリパラフェニレンビニレン（ＰＰＶ）系、ポリビニルカルバゾール（ＰＶＫ）系、ポリフルオレン系などが挙げられる。
【００４９】
なお、ＰＰＶ系有機ＥＬ材料としては様々な型のものがあるが、例えば以下のような分子式が発表されている。
（「H. Shenk,H.Becker,O.Gelsen,E.Kluge,W.Kreuder,and H.Spreitzer,“Polymers for Light Emitting Diodes”,Euro Display,Proceedings,1999,p.33-37」）
【００５０】
【化１】
0004618918.tif 000002
【００５１】
【化２】
0004618918.tif 000003
【００５２】
また、特開平１０−９２５７６号公報に記載された分子式のポリフェニルビニルを用いることもできる。分子式は以下のようになる。
【００５３】
【化３】
0004618918.tif 000004
【００５４】
【化４】
0004618918.tif 000005
【００５５】
また、ＰＶＫ系有機ＥＬ材料としては以下のような分子式がある。
【００５６】
【化５】
0004618918.tif 000006
【００５７】
ポリマー系有機ＥＬ材料はポリマーの状態で溶媒に溶かして塗布することもできるし、モノマーの状態で溶媒に溶かして塗布した後に重合することもできる。モノマーの状態で塗布した場合、まずポリマー前駆体が形成され、真空中で加熱することにより重合してポリマーになる。
【００５８】
具体的なＥＬ層としては、赤色に発光するＥＬ層にはシアノポリフェニレンビニレン、緑色に発光するＥＬ層にはポリフェニレンビニレン、青色に発光するＥＬ層にはポリフェニレンビニレン若しくはポリアルキルフェニレンを用いれば良い。膜厚は３０〜１５０ｎｍ（好ましくは４０〜１００ｎｍ）とすれば良い。
【００５９】
但し、以上の例は本発明のＥＬ層として用いることのできる有機ＥＬ材料の一例であって、これに限定する必要はまったくない。本発明では有機ＥＬ材料と溶媒との混合物を電界塗布方式により塗布して、溶媒を揮発させて除去することによりＥＬ層を形成する。従って、溶媒を揮発させる際にＥＬ層のガラス転移温度を超えない組み合わせであれば如何なる有機ＥＬ材料を用いても良いし、ここでは述べなかったような低分子ＥＬ材料を用いたり、低分子材料と高分子材料を併せて用いて形成させても良い。
【００６０】
また、代表的な溶媒としてはトルエン、キシレン、クロロベンゼン、ジクロロベンゼン、アニソール、クロロフォルム、ジクロロメタン、γブチルラクトン、ブチルセルソルブ、シクロヘキサン、ＮＭＰ（Ｎ−メチル−２−ピロリドン）、シクロヘキサノン、ジオキサンまたは、ＴＨＦ（テトラヒドロフラン）が挙げられる。なお、前出のＥＬ材料を上記の溶媒に溶解させた溶液を本明細書中では、塗布液と呼ぶ。また、塗布液の粘性は、１×１０-3〜３×１０-2Ｐａ・ｓであることが好ましい。
【００６１】
まず、図１（Ｃ）に示すように材料室１１１に備えられた塗布液が超音波振動子１１２により霧状になる。これがノズル１１３に設けられている電極１１４による電界の影響で塗布液が帯電粒子となると引き出し電極１１５によりノズル１１３から引き出される。引き出された塗布液は、加速電極１１６により加速された後、制御電極１１７により制御され所望の位置に塗布される。これによりＥＬ層を形成する。なお、この塗布液が材料室１１１から飛び出す瞬間にノズル１１３に取り付けられている電極１１４に与えられる電界の影響で塗布液が帯電し、帯電粒子となる。
【００６２】
本発明においては、まず、材料室１１１に備えられている赤色ＥＬ層用塗布液を霧状にして電界で制御して塗布することで、画素上の赤色に発光する画素列を形成することができる。次に基板を隣の画素列方向に３列分移動しながら２列おきに赤色に発光する画素列を形成する。次に、材料室１１１に備えられている緑色ＥＬ層用塗布液を同様に塗布させ、緑色に発光すべき画素列を２列おきに形成する。さらに材料室１１１に備えられている青色ＥＬ層用塗布液を同様に塗布させ、青色に発光すべき画素列を形成する。
【００６３】
以上の操作を行うことで、赤、緑、青と３列にストライプ状に並んだ画素列を基板上に複数形成させることができる。
【００６４】
なお、ＥＬ層用塗布液を備えている材料室１１１は、ＥＬ層用塗布液の種類を変える度に一緒に変えても良いし、材料室を変えずにＥＬ層用塗布液のみを入れ替えて用いても良い。また、材料室１１１に取り付けられているノズル１１３は、一つに限られることはなく二つ以上であっても良い。
【００６５】
また、ここでは用いていないが材料室１１１と基板の間にマスクを備えてマスクを介して基板上に塗布液が塗布される位置を制御してもよい。なお、材料室１１１及びマスクを別々に設けても良いが、一体形成して装置化しても良い。
【００６６】
さらに、ＥＬ層４２を形成する際、ＥＬ層は水分や酸素の存在によって容易に劣化してしまうため、処理雰囲気は水分や酸素の少ない雰囲気とし、窒素やアルゴンといった不活性ガス中で行うことが望ましい。さらに処理雰囲気としては、塗布液の蒸発速度を制御できることから塗布液作製に用いた溶媒雰囲気にするのも良い。
【００６７】
以上のようにしてＥＬ層４２を形成したら、次に遮光性導電膜からなる陰極４３及び保護電極が形成される。本実施例では陰極４３として、ＭｇＡｇからなる導電膜を用い、保護電極４４としてアルミニウムからなる導電膜を用いる。
【００６８】
なお、上述のようにＥＬ層は熱に弱いので、陰極４３はなるべく低温（好ましくは室温から１２０℃までの温度範囲）で成膜するのが望ましい。従って、プラズマＣＶＤ法、スパッタリング法が望ましい成膜方法といえる。又、ここまで完成したものを本明細書中では、アクティブマトリクス基板という。
【００６９】
本発明においては、このアクティブマトリクス基板上に窒化珪素、酸化タンタル及びまたは炭素といった無機膜からなるバリア層４５を形成させた後、有機樹脂膜からなるカバー層４６を図１（Ｃ）で説明したような電界塗布法で形成する。このときカバー層４６を形成するために用いる有機樹脂液の粘性は、１×１０-3〜３×１０-2Ｐａ・ｓであることが好ましい。又、このとき形成されるカバー層の膜厚は０．１μｍ〜２０μｍが好ましいが、塗布と乾燥を繰り返すことで膜厚をこれ以上に厚くすることも可能である。
【００７０】
カバー層４６を形成させた時点で自発光装置の封止が完了したことになるが、カバー層４６の上にガラス基板、石英基板またはプラスチック基板といった封止基板を設けて封止構造を完成してもよい。なお、このときカバー層４６にアクティブマトリクス基板と封止基板を密着させるための接着剤としての役割を持たせても良い。
【００７１】
なお、ここでＥＬ層の劣化の原因となる水分または酸素に対する対策として有機樹脂膜からなるカバー層内に酸化バリウムといった乾燥剤や酸化防止剤を加えておくことも可能である。
【００７２】
〔実施例２〕
本発明の実施例における画素部とその周辺に設けられる駆動回路部のＴＦＴを同時に作製する方法について図４〜図６を用いて説明する。但し、説明を簡単にするために、駆動回路に関しては基本回路であるＣＭＯＳ回路を図示することとする。
【００７３】
まず、図４（Ａ）に示すように、ガラス基板３００上に下地膜３０１を３００ｎｍの厚さに形成する。本実施例では下地膜３０１として１００ｎｍ厚の窒化酸化珪素膜と２００ｎｍの窒化酸化珪素膜とを積層して用いる。この時、ガラス基板３００に接する方の窒素濃度を１０〜２５ｗｔ％としておくと良い。もちろん下地膜を設けずに石英基板上に直接素子を形成しても良い。
【００７４】
次に下地膜３０１の上に５０ｎｍの厚さの非晶質珪素膜（図示せず））を公知の成膜法で形成する。なお、非晶質珪素膜に限定する必要はなく、非晶質構造を含む半導体膜（微結晶半導体膜を含む）であれば良い。さらに非晶質シリコンゲルマニウム膜などの非晶質構造を含む化合物半導体膜でも良い。また、膜厚は２０〜１００ｎｍの厚さであれば良い。
【００７５】
そして、公知の技術により非晶質珪素膜を結晶化し、結晶質珪素膜（多結晶シリコン膜若しくはポリシリコン膜ともいう）３０２を形成する。公知の結晶化方法としては、電熱炉を使用した熱結晶化方法、レーザー光を用いたレーザーアニール結晶化法、赤外光を用いたランプアニール結晶化法がある。本実施例では、ＸｅＣｌガスを用いたエキシマレーザー光を用いて結晶化する。
【００７６】
なお、本実施例では線状に加工したパルス発振型のエキシマレーザー光を用いるが、矩形であっても良いし、連続発振型のアルゴンレーザー光や連続発振型のエキシマレーザー光を用いることもできる。
【００７７】
本実施例では結晶質珪素膜をＴＦＴの活性層として用いるが、非晶質珪素膜を用いることも可能である。また、オフ電流を低減する必要のあるスイッチング用ＴＦＴの活性層を非晶質珪素膜で形成し、電流制御用ＴＦＴの活性層を結晶質珪素膜で形成することも可能である。非晶質珪素膜はキャリア移動度が低いため電流を流しにくくオフ電流が流れにくい。即ち、電流を流しにくい非晶質珪素膜と電流を流しやすい結晶質珪素膜の両者の利点を生かすことができる。
【００７８】
次に、図４（Ｂ）に示すように、結晶質珪素膜３０２上に酸化珪素膜でなる保護膜３０３を１３０ｎｍの厚さに形成する。この厚さは１００〜２００ｎｍ（好ましくは１３０〜１７０ｎｍ）の範囲で選べば良い。また、珪素を含む絶縁膜であれば他の膜でも良い。この保護膜３０３は不純物を添加する際に結晶質珪素膜が直接プラズマに曝されないようにするためと、微妙な濃度制御を可能にするために設ける。
【００７９】
そして、その上にレジストマスク３０４a、３０４bを形成し、保護膜３０３を介してｎ型を付与する不純物元素（以下、ｎ型不純物元素という）を添加する。なお、ｎ型不純物元素としては、代表的には１５族に属する元素、典型的にはリン又は砒素を用いることができる。なお、本実施例ではホスフィン（ＰＨ3）を質量分離しないでプラズマ励起したプラズマ（イオン）ドーピング法を用い、リンを１×１０18atoms/cm3の濃度で添加する。勿論、質量分離を行うイオンインプランテーション法を用いても良い。
【００８０】
この工程により形成されるｎ型不純物領域３０５には、ｎ型不純物元素が２×１０16〜５×１０19atoms/cm3（代表的には５×１０17〜５×１０18atoms/cm3）の濃度で含まれるようにドーズ量を調節する。
【００８１】
次に、図４（Ｃ）に示すように、保護膜３０３およびレジスト３０４ａ、３０４ｂを除去し、添加した１５族に属する元素の活性化を行う。活性化手段は公知の技術を用いれば良いが、本実施例ではエキシマレーザー光の照射により活性化する。勿論、パルス発振型でも連続発振型でも良いし、エキシマレーザー光に限定する必要はない。但し、添加された不純物元素の活性化が目的であるので、結晶質珪素膜が溶融しない程度のエネルギーで照射することが好ましい。なお、保護膜３０３をつけたままレーザー光を照射しても良い。
【００８２】
なお、このレーザー光による不純物元素の活性化に際して、熱処理による活性化を併用しても構わない。熱処理による活性化を行う場合は、基板の耐熱性を考慮して４５０〜５５０℃程度の熱処理を行えば良い。
【００８３】
この工程によりｎ型不純物領域３０５の端部、即ち、ｎ型不純物領域３０５、の周囲に存在するｎ型不純物元素を添加していない領域との境界部（接合部）が明確になる。このことは、後にＴＦＴが完成した時点において、ＬＤＤ領域とチャネル形成領域とが非常に良好な接合部を形成しうることを意味する。
【００８４】
次に、図４（Ｄ）に示すように、結晶質珪素膜の不要な部分を除去して、島状の半導体膜（以下、活性層という）３０６〜３０９を形成する。
【００８５】
次に、図４（Ｅ）に示すように、活性層３０６〜３０９を覆ってゲート絶縁膜３１０を形成する。ゲート絶縁膜３１０としては、１０〜２００ｎｍ、好ましくは５０〜１５０ｎｍの厚さの珪素を含む絶縁膜を用いれば良い。これは単層構造でも積層構造でも良い。本実施例では１１０ｎｍ厚の窒化酸化珪素膜を用いる。
【００８６】
次に、２００〜４００ｎｍ厚の導電膜を形成し、パターニングしてゲート電極３１１〜３１５を形成する。このゲート電極３１１〜３１５の端部をテーパー状にすることもできる。なお、本実施例ではゲート電極と、ゲート電極に電気的に接続された引き回しのための配線（以下、ゲート配線という）とを別の材料で形成する。具体的にはゲート電極よりも低抵抗な材料をゲート配線として用いる。これは、ゲート電極としては微細加工が可能な材料を用い、ゲート配線には微細加工はできなくとも配線抵抗が小さい材料を用いるためである。勿論、ゲート電極とゲート配線とを同一材料で形成しても構わない。
【００８７】
また、ゲート電極は単層の導電膜で形成しても良いが、必要に応じて二層、三層といった積層膜とすることが好ましい。ゲート電極の材料としては公知のあらゆる導電膜を用いることができる。ただし、上述のように微細加工が可能、具体的には２μm以下の線幅にパターニング可能な材料が好ましい。
【００８８】
代表的には、タンタル（Ｔａ）、チタン（Ｔｉ）、モリブデン（Ｍｏ）、タングステン（Ｗ）、クロム（Ｃｒ）、シリコン（Ｓｉ）から選ばれた元素でなる膜、または前記元素の窒化物膜（代表的には窒化タンタル膜、窒化タングステン膜、窒化チタン膜）、または前記元素を組み合わせた合金膜（代表的にはＭｏ−Ｗ合金、Ｍｏ−Ｔａ合金）、または前記元素のシリサイド膜（代表的にはタングステンシリサイド膜、チタンシリサイド膜）を用いることができる。勿論、単層で用いても積層して用いても良い。
【００８９】
本実施例では、５０ｎｍ厚の窒化タンタル（ＴａＮ）膜と、３５０ｎｍ厚のタンタル（Ｔａ）膜とからなる積層膜を用いる。これはスパッタ法で形成すれば良い。また、スパッタガスとしてＸｅ、Ｎｅ等の不活性ガスを添加すると応力による膜はがれを防止することができる。
【００９０】
またこの時、ゲート電極３１２はｎ型不純物領域３０５の一部とゲート絶縁膜３１０を挟んで重なるように形成する。この重なった部分が後にゲート電極と重なったＬＤＤ領域となる。なお、ゲート電極３１３，３１４は、断面では、二つに見えるが実際には電気的に接続されている。
【００９１】
次に、図５（Ａ）に示すように、ゲート電極３１１〜３１５をマスクとして自己整合的にｎ型不純物元素（本実施例ではリン）を添加する。こうして形成される不純物領域３１６〜３２３にはｎ型不純物領域３０５の１／２〜１／１０（代表的には１／３〜１／４）の濃度でリンが添加されるように調節する。具体的には、１×１０16〜５×１０18atoms/cm3（典型的には３×１０17〜３×１０18atoms/cm3）の濃度が好ましい。
【００９２】
次に、図５（Ｂ）に示すように、ゲート電極等を覆う形でレジストマスク３２４a〜３２４ｄを形成し、ｎ型不純物元素（本実施例ではリン）を添加して高濃度にリンを含む不純物領域３２５〜３２９を形成する。ここでもホスフィン（ＰＨ3）を用いたイオンドープ法で行い、この領域のリンの濃度は１×１０20〜１×１０21atoms/cm3（代表的には２×１０20〜５×１０21atoms/cm3）となるように調節する。
【００９３】
この工程によってｎチャネル型ＴＦＴのソース領域若しくはドレイン領域が形成されるが、スイッチング用ＴＦＴでは、図５（Ａ）の工程で形成したｎ型不純物領域３１９〜３２１の一部を残す。この残された領域が、図５におけるスイッチング用ＴＦＴ２０１のＬＤＤ領域１５a〜１５dに対応する。
【００９４】
次に、図５（Ｃ）に示すように、レジストマスク３２４a〜３２４ｄを除去し、新たにレジストマスク３３２を形成する。そして、ｐ型不純物元素（本実施例ではボロン）を添加し、高濃度にボロンを含む不純物領域３３３〜３３６を形成する。ここではジボラン（Ｂ2Ｈ6）を用いたイオンドープ法により３×１０20〜３×１０21atoms/cm3（代表的には５×１０20〜１×１０21atoms/cm3）の濃度となるようにボロンを添加する。
【００９５】
なお、不純物領域３３３〜３３６には既に１×１０20〜１×１０21atoms/cm3の濃度でリンが添加されているが、ここで添加されるボロンはその少なくとも３倍以上の濃度で添加される。そのため、予め形成されていたｎ型の不純物領域は完全にｐ型に反転し、ｐ型の不純物領域として機能する。
【００９６】
次に、レジストマスク３３２を除去した後、それぞれの濃度で添加されたｎ型またはｐ型不純物元素を活性化する。活性化手段としては、ファーネスアニール法、レーザーアニール法、またはランプアニール法で行うことができる。本実施例では電熱炉において窒素雰囲気中、５５０℃、４時間の熱処理を行う。
【００９７】
このとき雰囲気中の酸素を極力排除することが重要である。なぜならば酸素が少しでも存在していると露呈したゲート電極の表面が酸化され、抵抗の増加を招くと共に後にオーミックコンタクトを取りにくくなるからである。従って、上記活性化工程における処理雰囲気中の酸素濃度は１ｐｐｍ以下、好ましくは０．１ｐｐｍ以下とすることが望ましい。
【００９８】
次に、活性化工程が終了したら図５（Ｄ）に示すように３００ｎｍ厚のゲート配線３３７を形成する。ゲート配線３３７の材料としては、アルミニウム（Ａｌ）又は銅（Ｃｕ）を主成分（組成として５０〜１００％を占める。）とする金属を用いれば良い。配置としては図３のようにゲート配線２１１とスイッチング用ＴＦＴのゲート電極１９a、１９b（図４（Ｅ）の３１３、３１４）が電気的に接続するように形成する。
【００９９】
このような構造とすることでゲート配線の配線抵抗を非常に小さくすることができるため、面積の大きい画像表示領域（画素部）を形成することができる。即ち、画面の大きさが対角１０インチ以上（さらには３０インチ以上）の自発光装置を実現する上で、本実施例の画素構造は極めて有効である。
【０１００】
次に、図６（Ａ）に示すように、第１層間絶縁膜３３８を形成する。第１層間絶縁膜３３８としては、珪素を含む絶縁膜を単層で用いるか、２種類以上の珪素を含む絶縁膜を組み合わせた積層膜を用いれば良い。また、膜厚は４００ｎｍ〜１．５μmとすれば良い。本実施例では、２００ｎｍ厚の窒化酸化珪素膜の上に８００ｎｍ厚の酸化珪素膜を積層した構造とする。
【０１０１】
さらに、３〜１００％の水素を含む雰囲気中で、３００〜４５０℃で１〜１２時間の熱処理を行い、水素化処理をする。この工程は熱的に励起された水素により半導体膜の不対結合手を水素終端する工程である。水素化の他の手段として、プラズマ水素化（プラズマ化して生成された水素を用いる）を行っても良い。
【０１０２】
なお、水素化処理は第１層間絶縁膜３３８を形成する間に入れても良い。即ち、２００ｎｍ厚の窒化酸化珪素膜を形成した後で上記のように水素化処理を行い、その後で残り８００ｎｍの膜厚の酸化珪素膜を形成してもよい。
【０１０３】
次に、第１層間絶縁膜３３８及びゲート絶縁膜３１０に対してコンタクトホールを形成し、ソース配線３３９〜３４２と、ドレイン配線３４３〜３４５を形成する。なお、本実施例ではこの電極を、Ｔｉ膜を１００ｎｍ、Ｔｉを含むアルミニウム膜を３００ｎｍ、Ｔｉ膜１５０ｎｍをスパッタ法で連続形成した３層構造の積層膜とする。勿論、他の導電膜でも良い。
【０１０４】
次に、５０〜５００ｎｍ（代表的には２００〜３００ｎｍ）の厚さで第１パッシベーション膜３４６を形成する。本実施例では第１パッシベーション膜３４６として３００ｎｍ厚の窒化酸化珪素膜を用いる。これは窒化珪素膜で代用しても良い。
【０１０５】
なお、窒化酸化珪素膜の形成に先立ってＨ2、ＮＨ3等水素を含むガスを用いてプラズマ処理を行うことは有効である。この前処理により励起された水素が第１層間絶縁膜３３８に供給され、熱処理を行うことで、第１パッシベーション膜３４６の膜質が改善される。それと同時に、第１層間絶縁膜３３８に添加された水素が下層側に拡散するため、効果的に活性層を水素化することができる。
【０１０６】
次に、図６（Ｂ）に示すように有機樹脂からなる第２層間絶縁膜３４７を形成する。有機樹脂としてはポリイミド、ポリアミド、アクリル樹脂またはＢＣＢ（ベンゾシクロブテン）といった材料を使用することができる。特に、第２層間絶縁膜３４７は平坦化の意味合いが強いので、平坦性に優れたアクリル樹脂が好ましい。本実施例ではＴＦＴによって形成される段差を十分に平坦化しうる膜厚でアクリル樹脂膜を形成する。好ましくは１〜５μm（さらに好ましくは２〜４μm）とすれば良い。
【０１０７】
次に、第２層間絶縁膜３４７及び第１パッシベーション膜３４６に対してコンタクトホールを形成し、ドレイン配線３４５と電気的に接続する画素電極３４８を形成する。本実施例では酸化インジウム・スズ（ＩＴＯ）膜を１１０ｎｍの厚さに形成し、パターニングを行って画素電極とする。また、酸化インジウムに２〜２０％の酸化亜鉛（ＺｎＯ）を混合した化合物や、酸化亜鉛と酸化ガリウムからなる化合物を透明電極として用いても良い。この画素電極がＥＬ素子の陽極となる。
【０１０８】
次に、図６（Ｃ）に示すように、樹脂材料からなるバンク３４９を形成する。バンク３４９は合計で１〜２μmの膜厚のアクリル樹脂膜またはポリイミド膜といった膜をパターニングして形成すれば良い。このバンク３４９は図６に示したように、画素と画素との間にストライプ状に形成する。本実施例ではソース配線３４１に沿って形成するがゲート配線３３７に沿って形成しても良い。
【０１０９】
次に、ＥＬ層３５０を、図１（Ｃ）で説明した電界塗布法により形成する。なお、ここでは一画素しか図示していないが、実施例１で説明したようにＲ（赤）、Ｇ（緑）、Ｂ（青）の各色に対応したＥＬ層をそれぞれ形成する。
【０１１０】
まず、材料室に備えられたＥＬ層用塗布液を超音波振動子による超音波振動で霧状にする。この霧状のＥＬ層用塗布液を電極にかけられた電圧が与える電界で帯電させると、材料室の外部に設けられた引き出し電極により引き出すことができる。引き出されたＥＬ層用塗布液は、加速電極により飛翔方向に加速された後、制御電極で制御して、基板１１０上の所望の位置に塗布することができる。
【０１１１】
本発明においては、まず、材料室から赤色ＥＬ層用塗布液を霧状のＥＬ層用塗布液として引き出し電極により引き出し、加速電極により加速した後、制御電極により制御して、画素上の赤色に発光する画素列にＥＬ層を形成する。次に基板を横方向に移動した後、材料室から緑色ＥＬ層用塗布液を塗布し、緑色に発光すべき画素列を形成する。さらに基板を横方向に移動して材料室から青色ＥＬ層用塗布液を塗布し、青色に発光すべき画素列を形成する。
【０１１２】
以上のように、基板を移動しながら赤、緑、青色に発光する画素列を順次塗布することで３色のストライプ状のＥＬ層を形成する。なお、本実施例では一画素しか図示されていないが、同じ色に発光するＥＬ層は、一列ずつ形成しても良いし、同時に形成しても良い。また、必要に応じては、材料室と基板の間にマスクを設けたり、マスクに電界をかけて塗布液の塗布位置を制御することも可能である。
【０１１３】
本実施例では、ＥＬ材料としては、赤色に発光するＥＬ層にはシアノポリフェニレンビニレン、緑色に発光するＥＬ層にはポリフェニレンビニレン、青色に発光するＥＬ層にはポリフェニレンビニレン若しくはポリアルキルフェニレンを用いれば良い。膜厚は３０〜１５０ｎｍ（好ましくは４０〜１００ｎｍ）とすれば良い。
【０１１４】
ＥＬ層３５０としては公知の材料を用いることができる。公知の材料としては、駆動電圧を考慮すると有機材料を用いるのが好ましい。なお、本実施例ではＥＬ層３５０は、上記ＥＬ材料から形成される、いわゆる発光層のみの単層構造とするが、必要に応じて電子注入層、電子輸送層、正孔輸送層、正孔注入層、電子阻止層もしくは正孔素子層を設けても良い。また、本実施例ではＥＬ素子の陰極３５１としてＭｇＡｇ電極を用いた例を示すが、公知の他の材料であっても良い。
【０１１５】
本実施例では、電界制御による電界塗布法を示したが、インクジェット法やＥＬ層用材料を荷電粒子として制御して塗布する方法を用いても良い。
【０１１６】
なお、発光層は、各色ごとに塗布され形成されるが、電子注入層、電子輸送層、正孔輸送層、正孔注入層、電子阻止層もしくは正孔素子層を形成する場合は、発光層を形成する材料が異なっていても、関係なく同一材料をスピンコート法、塗布法といった方法を用いて、一度に形成してもよい。
【０１１７】
ＥＬ層３５０を形成した後、陰極（ＭｇＡｇ電極）３５１を真空蒸着法により形成する。なお、ＥＬ層３５０の膜厚は８０〜２００ｎｍ（典型的には１００〜１２０ｎｍ）、陰極３５１の厚さは１８０〜３００ｎｍ（典型的には２００〜２５０ｎｍ）とすれば良い。
【０１１８】
さらに、陰極３５１上には、保護電極３５２を設ける。保護電極３５２としてはアルミニウムを主成分とする導電膜を用いると良い。保護電極３５２は、マスクを用いて真空蒸着法で形成すると良い。なお、基板上に保護電極まで形成した状態を本明細書中では、アクティブマトリクス基板という。
【０１１９】
保護電極３５２まで完成したアクティブマトリクス基板上には、さらに外気に曝されないようにして、バリア層３５３を形成する。本実施例においては、バリア層３５３を形成する材料として酸化タンタルを用いるが、窒化珪素、窒化アルミニウムもしくは炭素膜、具体的にはＤＬＣ膜といった無機材料を用いても良い。また、本実施例においてバリア層３５３は、スパッタリング法を用いて形成するが、プラズマＣＶＤ法といった室温で成膜できる方法を用いることもできる。
【０１２０】
バリア層３５３を形成したら、バリア層３５３の上に有機樹脂からなるカバー層３５４を形成する。なお、有機樹脂を溶媒に溶解したり、有機樹脂自体の粘度を適度に調節して有機樹脂液を作製した後、これを材料室に備えて電界塗布法により塗布し、カバー層３５４を形成する。このとき有機樹脂液の粘性は、１×１０-3〜３×１０-2Ｐａ・ｓであることが好ましい。
【０１２１】
また、この時カバー層を形成する有機樹脂液の内部に酸化バリウムといった吸湿剤や酸化防止剤を加えるとＥＬ素子の劣化原因である水分や酸素の進入を防ぐのに効果的である。
【０１２２】
本実施例の場合は、図６（Ｃ）に示すように、ｎチャネル型２０５の活性層は、ソース領域３５５、ドレイン領域３５６、ＬＤＤ領域３５７及びチャネル形成領域３５８を含み、ＬＤＤ領域３５７はゲート絶縁膜３１０を挟んでゲート電極３１２と重なっている。
【０１２３】
ドレイン領域側のみにＬＤＤ領域を形成しているのは、動作速度を落とさないための配慮である。また、このｎチャネル型ＴＦＴ２０５はオフ電流値をあまり気にする必要はなく、それよりも動作速度を重視した方が良い。従って、ＬＤＤ領域３５７は完全にゲート電極に重ねてしまい、極力抵抗成分を少なくすることが望ましい。即ち、いわゆるオフセットはなくした方がよい。
【０１２４】
ところで、本実施例のアクティブマトリクス基板は、画素部だけでなく駆動回路部にも最適な構造のＴＦＴを配置することにより、非常に高い信頼性を示し、動作特性も向上しうる。
【０１２５】
まず、極力動作速度を落とさないようにホットキャリア注入を低減させる構造を有するＴＦＴを、駆動回路部を形成するＣＭＯＳ回路のｎチャネル型ＴＦＴ２０５として用いる。なお、ここでいう駆動回路としては、シフトレジスタ、バッファ、レベルシフタ、サンプリング回路（サンプル及びホールド回路）などが含まれる。デジタル駆動を行う場合には、Ｄ／Ａコンバータなどの信号変換回路も含まれうる。
【０１２６】
次に、画素部のＴＦＴとして、ｎチャネル型のスイッチング用ＴＦＴの断面構造を図７により説明する。なお、ここで用いた符号は、図２で用いた符号と対応している。
【０１２７】
まず、図７に示したスイッチング用ＴＦＴであるが、図７（Ａ）は、ＬＤＤ領域１５ａ〜１５ｄがゲート絶縁膜１８を挟んでデート電極１９ａ及び１９ｂと重ならないように設けられている。このような構造は、オフ電流値を低減する上で非常に効果的である。
【０１２８】
これに対して、図７（Ｂ）には、これらのＬＤＤ領域１５ａ〜１５ｄは設けられていない。図７（Ｂ）の構造とする場合には、図７（Ａ）の構造を形成させる場合に比べて工程を減らすことができるので生産効率を向上することができる。
【０１２９】
本発明において、スイッチング用ＴＦＴとしては、図７（Ａ）及び図７（Ｂ）のどちらの構造を用いても良い。
【０１３０】
次に、画素部のＴＦＴとして、図８には、ｎチャネル型の電流制御用ＴＦＴの断面構造図を示す。なお、ここで用いた符号は、図２で用いた符号と対応している。
【０１３１】
図８（Ａ）に示した電流制御用ＴＦＴにおいて、ドレイン領域３２とチャネル形成領域３４との間にＬＤＤ領域３３が設けられる。ここでは、ＬＤＤ領域３３がゲート絶縁膜１８を挟んでゲート電極３５に重なっている領域と重なっていない領域とを有する構造を示したが、図８（Ｂ）に示すようにＬＤＤ領域３３を設けない構造としてもよい。
【０１３２】
電流制御用ＴＦＴは、ＥＬ素子を発光させるための電流を供給すると同時に、その供給量を制御して階調表示を可能とする。そのため、電流を流しても劣化しないようにホットキャリア注入による劣化対策を講じておく必要がある
【０１３３】
ホットキャリア注入による劣化に関しては、ゲート電極に対してＬＤＤ領域が重なった構造が非常に効果的であることが知られている。そのため、図８（Ａ）に示したようにゲート絶縁膜１８を挟んでゲート電極３５に重なっている領域にＬＤＤ領域を設けるという構造が適当であるが、ここではオフ電流対策としてゲート電極に重ならないＬＤＤ領域も設けるという構造を示した。しかし、ゲート電極に重ならないＬＤＤ領域は、必ずしも設けなくて良い。また、場合によっては、図８（Ｂ）に示すようにこれらのＬＤＤ領域を設けなくても良い。
【０１３４】
さらに、図８に示したＴＦＴ構造において、ＴＦＴにかかる電圧ＶDSが１０Ｖ以上であるときには、図８（Ａ）で示した構造が好ましいがＴＦＴにかかる電圧ＶDSが１０Ｖに満たない場合には図８（Ｂ）で示す構造が好ましい。
【０１３５】
なお、図６（Ｃ）で示すカバー層３５４まで形成して気密性を高めたら、絶縁体上に形成された素子又は回路から引き回された端子と外部信号端子とを接続するためのコネクター（フレキシブルプリントサーキット：ＦＰＣ）を取り付けて製品として完成する。このような出荷できる状態にまでした状態を本明細書中では自発光装置（またはＥＬモジュール）をという。
【０１３６】
ここで、カバー層まで形成した本実施例のＥＬモジュールについて図９（Ａ）、（Ｂ）を用いて説明する。
【０１３７】
本実施例のアクティブマトリクス型自発光装置は、ガラス基板９０１上に形成された、画素部９０２と、ゲート側駆動回路９０３と、ソース側駆動回路９０４を含む。画素部のスイッチング用ＴＦＴ９０５はｎチャネル型ＴＦＴであり、ゲート側駆動回路９０３に接続されたゲート配線９０６、ソース側駆動回路９０４に接続されたソース配線９０７の交点に配置されている。また、スイッチング用ＴＦＴ９０５のドレインは電流制御用ＴＦＴ９０８のゲートに接続されている。
【０１３８】
さらに、電流制御用ＴＦＴ９０８のソース側は電源供給線９０９に接続される。本実施例のような構造では、電源供給線９０９には接地電位（アース電位）が与えられている。また、電流制御用ＴＦＴ９０８のドレインにはＥＬ素子９１０が接続されている。また、このＥＬ素子９１０の陽極には所定の電圧（３〜１２Ｖ、好ましくは３〜５Ｖ）が加えられる。
【０１３９】
そして、外部入出力端子となるＦＰＣ９１１には駆動回路部まで信号を伝達するための接続配線９１２、９１３、及び電源供給線９０９に接続された接続配線９１４が設けられている。
【０１４０】
ここで、図９（Ａ）をＡ−Ａ’で切断した断面図を図９（Ｂ）に示す。なお、図９（Ａ）、（Ｂ）では同一の部位に同一の符号を用いている。一部には、図６と同一の部位に同一の符号を用いている。
【０１４１】
図９（Ｂ）に示すように、基板９０１上には画素部９０２、ゲート側駆動回路９０３を形成し、画素部９０２は電流制御用ＴＦＴ２０２とそれに電気的に接続された画素電極３４８を含む複数の画素により形成する。また、ゲート側駆動回路９０３はｎチャネル型ＴＦＴ２０５とｐチャネル型ＴＦＴ２０６とを相補的に組み合わせたＣＭＯＳ回路を用いて形成する。
【０１４２】
画素電極３４８はＥＬ素子の陽極として機能する。また、画素電極３４８間の隙間にはバンク３４９を形成し、バンク３４９の内側にＥＬ層３５０を形成する。また、その上に陰極３５１及び保護電極３５２を形成する。なおここで示したＥＬ素子の構造に限られる必要はなく素子構造を反対とし、画素電極を陰極としても構わない。
【０１４３】
本実施例の場合、保護電極３５２は画素列ごとに共通の配線としても機能し、接続配線９１２を経由してＦＰＣ９１１に電気的に接続されている。さらに、画素部９０２及びゲート側駆動回路９０３に含まれる素子は全て窒化珪素、酸化タンタルもしくは炭素（具体的にはＤＬＣ膜）といった無機材料からなるバリア層で覆われている。このバリア層３５３は省略することも可能であるが、各素子を外部と遮断する上で設けた方が好ましい。
【０１４４】
次に、バリア層の上には、ＥＬ素子を覆うようにしてカバー層９１６を設ける。カバー層９１６としては、ＰＶＣ（ポリビニルクロライド）、エポキシ樹脂、シリコン樹脂、アクリル樹脂、ＰＶＢ（ポリビニルブチラル）またはＥＶＡ（エチレンビニルアセテート）を用いることができる。このカバー層９１６の内部に乾燥剤（図示せず）を設けておくと、吸湿効果を保ち続けられるので好ましい。
【０１４５】
また、カバー層９１６の上には、ガラス、プラスチック、およびセラミックスでなる保護基板を設けることができる。さらに、カバー層９１６を用いて保護基板（図示せず）を接着する構造としても良い。
【０１４６】
以上のようにＥＬ素子９１０上にバリア層３５３及びカバー層９１６を設けることにより、ＥＬ素子９１０を外部から完全に遮断することができ、外部から水分や酸素等のＥＬ層の酸化による劣化を促す物質が侵入することを防ぐことができる。従って、信頼性の高い自発光装置を作製することができる。
【０１４７】
また、図９に示した自発光装置の回路構成の一例を図１０に示す。本実施例の自発光装置は、ソース側駆動回路１００１、ゲート側駆動回路（Ａ）１００７、ゲート側駆動回路（Ｂ）１０１１、画素部１００６を有している。なお、本明細書中において、駆動回路部とはソース側処理回路およびゲート側駆動回路を含めた総称である。
【０１４８】
ソース側駆動回路１００１は、シフトレジスタ１００２、レベルシフタ１００３、バッファ１００４、サンプリング回路（サンプル及びホールド回路）１００５を備えている。また、ゲート側駆動回路（Ａ）１００７は、シフトレジスタ１００８、レベルシフタ１００９、バッファ１０１０を備えている。ゲート側駆動回路（Ｂ）１０１１も同様な構成である。
【０１４９】
ここでシフトレジスタ１００２、１００８は駆動電圧が５〜１６Ｖ（代表的には１０Ｖ）であり、回路を形成するＣＭＯＳ回路に使われるｎチャネル型ＴＦＴは図６（Ｃ）の２０５で示される構造が適している。
【０１５０】
また、レベルシフタ１００３、１００９、バッファ１００４、１０１０はシフトレジスタと同様に、図６（Ｃ）のｎチャネル型ＴＦＴ２０５を含むＣＭＯＳ回路が適している。なお、ゲート配線をダブルゲート構造、トリプルゲート構造といったマルチゲート構造とすることは、各回路の信頼性を向上させる上で有効である。また、画素部１００６は図２に示した構造の画素を配置する。
【０１５１】
なお、上記構成は、図４〜６に示した作製工程に従ってＴＦＴを作製することによって容易に実現することができる。また、本実施例では画素部と駆動回路部の構成のみ示しているが、本実施例の作製工程に従えば、その他にも信号分割回路、Ｄ／Ａコンバータ回路、オペアンプ回路、γ補正回路など駆動回路以外の論理回路を同一絶縁体上に形成することが可能であり、さらにはメモリ部やマイクロプロセッサ等を形成しうると考えている。
【０１５２】
また、本実施例の構成は、実施例１の構成と自由に組み合わせることができる。
【０１５３】
〔実施例３〕
ここでは、図１（Ｂ）で示したのと異なる積層構造の作製について説明する。図１１において、基板１１００上に電流制御用ＴＦＴ１０１を形成し、電流制御用ＴＦＴ１１０１に電気的に接続された画素電極１１０２を図のように形成する。画素電極１１０２上には、ＥＬ層１１０３を形成するが、本実施例ではインクジェット法を用いる。なお、本実施例で用いるＥＬ層用塗布液は、実施例１で用いたものと同様の材料を用いるとよい。
【０１５４】
次にＥＬ層１１０３の上に、蒸着法を用いて陰極１１０４を形成する。なお陰極には、ＭｇＡｇやＡｌ−Ｌｉといった仕事関数の低い材料を用いると良い。陰極１１０４を形成した後で再びインクジェト法により有機樹脂膜からなるカバー層１１０５を画素部に均一に成膜する。なお、成膜するカバー層１１０５の膜厚は１０ｎｍ〜３００ｎｍが好ましい。
【０１５５】
また、有機樹脂からなるカバー層１１０５を形成する材料としては、硬度が高く、水分または酸素といった物質を通しにくく、平坦性のある材料を用いると良い。具体的には、エポキシ樹脂、アクリル樹脂、ポリイミド、ポリアミドおよびシリコン樹脂といった有機樹脂が好ましい。なお、カバー層１１０５の形成にはインクジェット法を用いることから画素部分に選択的に形成することができる。
【０１５６】
図１２には、インクジェット法でアクティブマトリクス基板１２００上の画素部１２０１にカバー層１２０２を形成する方法を示す。なお、ここに示す構造のヘッド１２０３からＥＬ層を形成する塗布液やカバー層を形成する有機樹脂液を吐出する。なお、インクジェット法で知られるピエゾ方式には、ＭＬＰ（Multi Layer Piezo）タイプとＭＬＣｈｉｐ（Multi Layer Ceramic Hyper Integrated Piezo Segments）タイプがあるが、ここで示すヘッド１２０３は、セイコーエプソン社製のオンデマンドピエゾ駆動ＭＬＣｈｉｐ方式と呼ばれるヘッドである。
【０１５７】
ＭＬＣｈｉｐとは、セラミックでなる振動板１２０４、連通板１２０５、及び材料室板１２０６で材料室１２０７を形成し、振動板１２０４上にピエゾ素子１２０８を各材料室に対応して形成したアクチュエーターである。
【０１５８】
そして、このＭＬＣｈｉｐに３枚のステンレスプレート（ＳＵＳプレート）を積層して、供給孔１２０９、リザーバー１２１０、ノズル１２１１を形成しヘッド１２０３を形成する。なお図１２には、ノズル１２１１が二つ設けられている様子を示すが、ノズルの数はこれに限られることはなく塗布する領域や塗布液によって一つであっても良いし、三つ以上設けられていても良い。
【０１５９】
このＭＬＣｈｉｐからなる塗布装置の動作原理は、上部電極１２１２及び下部電極１２１３に電圧がかけられた際に、ピエゾ素子１２０８が振動することによるピエゾ素子１２０８と振動板１２０４の圧電効果であり、撓み振動である。つまり、この撓みにより材料室１２０７に圧力がかかり、材料室１２０７に備えられている有機樹脂液が押し出され、塗布がなされる。
【０１６０】
図１１に示すようにカバー層１１０５を形成した後、スパッタリング法を用いてカバー層１１０５を覆うようにバリア層１１０６を形成する。本実施例では、バリア層１１０６を炭素膜、具体的にはＤＬＣ膜（ダイヤモンドライクカーボン）により形成する。しかし、バリア層１１０６を形成する材料は、これに限定する必要はなく、酸化タンタル、窒化アルミニウムまたは窒化珪素などを用いても良い。なお、バリア層１１０６はシャドウマスクを用いて選択的に形成する。
【０１６１】
以上のようにカバー層１１０５及びバリア層１１０６をアクティブマトリクス基板上に形成することで、外部からＥＬ素子の劣化原因となる水分や酸素の進入を防ぐことができる。
【０１６２】
〔実施例４〕
本実施例では本発明をパッシブ型（単純マトリクス型）の自発光装置に用いた場合について説明する。説明には図１３を用いる。図１３において、１３０１はプラスチックからなる基板、１３０２は透明性の導電膜からなる陽極である。本実施例では、陽極１３０２として酸化インジウムと酸化亜鉛との化合物をスパッタリング法により形成する。なお、図１３では図示されていないが、複数本の陽極１３０２が紙面と平行な方向へストライプ状に配列されている。
【０１６３】
また、ストライプ状に配列された陰極１３０５を紙面に垂直な方向に形成し、さらに陰極１３０５の間を埋めるようにバンク１３０３を形成する。
【０１６４】
次に、ＥＬ材料からなるＥＬ層１３０４a〜１３０４cを実施例１で示した電界塗布法により形成する。なお、１３０４aは赤色に発光するＥＬ層、１３０４bは緑色に発光するＥＬ層、１３０４cは青色に発光するＥＬ層である。用いる有機ＥＬ材料は実施例１と同様のものを用いれば良い。これらのＥＬ層はバンク１３０３が形成する溝に沿って形成されるため、紙面に垂直な方向にストライプ状に形成される。
【０１６５】
本実施例を実施することにより、基板上に赤、緑、青の三色の画素をストライプ状に形成する。なお、画素の色は、必ずしも三色である必要はなく、一色または、二色であってもよい。また、色は、赤、緑、青に限られることはなく、黄色、オレンジ、グレーといった発色することが可能な他の色を用いてもよい。
【０１６６】
まず、材料室に赤色ＥＬ層用塗布液を備えておく。この塗布液を外部に設けた電極が与える電界で引き出す。引き出されたＥＬ層用塗布液は電界により制御され、所望の画素部に到達する。これにより、ＥＬ層が形成される。
【０１６７】
まず、赤色ＥＬ層用塗布液を塗布する。塗布液を電界で制御するので選択的に画素部の所望の位置にＥＬ層用塗布液を塗布することができる。なお、ノズルを一つの画素列を形成する方向に移動しながら塗布するとよい。
【０１６８】
次に、ノズルを隣の画素列に塗布できるように移動した後、緑色ＥＬ層用塗布液を塗布する。さらにノズルを隣の画素列に移動させた後、青色ＥＬ層用塗布液を塗布して、画素部に赤、緑、青からなるストライプ状のＥＬ層を形成する。
【０１６９】
以上のような操作を繰り返すことで、図１３に示すように画素部にストライプ状の画素を形成することができる。なお、同じ色の発光層は一列ずつ形成しても良いし、同時に形成しても良い。
【０１７０】
ここでいうＥＬ層とは、発光層のみの単層構造を指しているが、電荷注入層、電荷輸送層といった発光に寄与する有機ＥＬ材料からなる層を用いることも可能である。発光層単層とする場合もありうるが、例えば正孔注入層と発光層とを積層した場合はその積層膜をＥＬ層と呼ぶ。
【０１７１】
このとき、同じ色のライン状に隣り合う画素の相互の距離（Ｄ）は、ＥＬ層の膜厚（ｔ）の５倍以上（好ましくは１０倍以上）とすることが望ましい。これは、Ｄ＜５ｔでは画素間でクロストークの問題が発生しうるからである。なお、距離（Ｄ）が離れすぎても高精細な画像が得られなくなるので、５ｔ＜Ｄ＜５０ｔ（好ましくは１０ｔ＜Ｄ＜３５ｔ）とすることが好ましい。
【０１７２】
また、バンクを横方向にストライプ状に形成し、赤色に発光するＥＬ層、緑色に発光するＥＬ層及び青色に発光するＥＬ層をそれぞれ横に形成しても良い。このときバンクは絶縁膜を介したゲート配線の上方に、ゲート配線に沿って形成する。
【０１７３】
この場合も同じ色のライン状に隣り合う画素の相互の距離（Ｄ）は、ＥＬ層の膜厚（ｔ）の５倍以上（好ましくは１０倍以上）、さらに好ましくは５ｔ＜Ｄ＜５０ｔ（好ましくは１０ｔ＜Ｄ＜３５ｔ）とすると良い。
【０１７４】
以上のようにＥＬ層用塗布液を電界で制御してＥＬ層を形成することで塗布位置の制御が可能となる。
【０１７５】
その後、図１３では図示されていないが、複数本の陰極及び保護電極が紙面に垂直な方向が長手方向となり、且つ、陽極１３０２と直交するようにストライプ状に配列される。なお、本実施例では、陰極１３０５は、ＭｇＡｇでなり、保護電極１３０６はアルミニウム合金膜でなり、それぞれ蒸着法により形成する。また、図示されていないが保護電極１３０６は所定の電圧が加わるように、後にＦＰＣが取り付けられる部分まで配線が引き出されている。
【０１７６】
以上のようにして基板１３０１上にＥＬ素子を形成する。なお、本実施例では下側の電極が透光性の陽極となっているため、ＥＬ層１３０４a〜１３０４cで発生した光は下面（基板１３０１）に放射される。しかしながら、ＥＬ素子の構造を反対にし、下側の電極を遮光性の陰極とすることもできる。その場合、ＥＬ層１３０４a〜１３０４cで発生した光は上面（基板１３０１とは反対側）に放射されることになる。
【０１７７】
保護電極１３０６を形成した後で、無機材料からなるバリア層１３０７を形成する。ここでは、窒化珪素、酸化タンタル、窒化アルミニウム、炭素（具体的にはＤＬＣ膜）といった無機材料を用いると良く、プラズマＣＶＤ法、スパッタリング法または蒸着法により形成することができるが、本実施例では、窒化珪素膜をスパッタリング法により形成する。なお、このときバリア層１３０７の膜厚は、１０ｎｍ〜１００ｎｍが好ましい。
【０１７８】
次に、有機樹脂膜からなるカバー層１３０８をＥＬ層と同様の方法で形成する。なお、ここで用いる有機樹脂としては、ポリアミドやポリイミドといった材料を用いると良い。さらにこの有機樹脂膜には、乾燥剤（図示せず）として酸化バリウムを添加してもよい。最後に異方導電性フィルム１３０９を介してＦＰＣ１３１０を取り付けてパッシブ型の自発光装置が完成する。
【０１７９】
図１３では、基板上に形成されたＥＬ素子上に無機樹脂膜からなるバリア層１３０７を形成し、バリア層１３０７の上にカバー層１３０８が形成される構造のパッシブ型自発光装置を示したが、図１４に示すようにＥＬ素子上にカバー層１４０７を形成した後、バリア層１４０８を形成する構造としても良い。
【０１８０】
なお、本実施例の構成は、実施例１〜実施例３のいずれの構成とも自由に組み合わせて実施することが可能である。
【０１８１】
〔実施例５〕
本発明において、バリア層として炭素からなるＤＬＣ膜（ダイヤモンドライクカーボン）膜を用いることは有効である。但し、膜厚が厚すぎると透過率が落ちるので、膜厚は５０ｎｍ以下（好ましくは１０〜２０ｎｍ）とすることが好ましい。
【０１８２】
ＤＬＣ膜の特徴としては、１５５０ｃｍ-1くらいに非対称のピークを有し、１３００ｃｍ-1くらいに肩をもつラマンスペクトル分布を有する。また、微小硬度計で測定した時に１５〜２５ＧＰａの硬度を示すほか、耐薬品性に優れるという特徴をもつ。従って、このようなＤＬＣ膜をＥＬ素子上に成膜したり、ＥＬ素子上のカバー層の上に成膜することは、有効である。いずれにしてもＤＬＣ膜の成膜はスパッタリング法、ＥＣＲプラズマＣＶＤ法、高周波プラズマＣＶＤ法またはイオンビーム蒸着法といった方法を用いれば良い。
【０１８３】
なお、本実施例の構成は実施例１〜４のいずれの構成とも自由に組み合わせて実施することが可能である。
【０１８４】
〔実施例６〕
本発明を実施してアクティブマトリクス型の自発光装置を作製する際に、基板としてシリコン基板（シリコンウェハー）を用いることは有効である。基板としてシリコン基板を用いた場合、画素部に形成するスイッチング用素子や電流制御用素子または駆動回路部に形成する駆動用素子を、従来のＩＣやＬＳＩなどに用いられているＭＯＳＦＥＴの作製技術を用いて作製することができる。
【０１８５】
ＭＯＳＦＥＴはＩＣやＬＳＩで実績があるように非常にばらつきの小さい回路を形成することが可能であり、特に電流値で階調表現を行うアナログ駆動のアクティブマトリクス型自発光装置には有効である。
【０１８６】
なお、シリコン基板は遮光性であるので、ＥＬ層からの光は基板と反対側に放射されるような構造とする必要がある。本実施例の自発光装置はＥＬ素子の構造的には図９と似ているが、画素部９０２、駆動回路部９０３を形成するＴＦＴの代わりにＭＯＳＦＥＴを用いる点で異なる。
【０１８７】
なお、本実施例の構成は、実施例１〜実施例５のいずれの構成とも自由に組み合わせて実施することが可能である。
【０１８８】
〔実施例７〕
本発明を実施して形成された自発光装置は、自発光型であるため液晶表示装置に比べて明るい場所での視認性に優れ、しかも視野角が広い。従って、様々な電子機器の表示部として用いることができる。例えば、ＴＶ放送等を大画面で鑑賞するには対角３０インチ以上（典型的には４０インチ以上）のＥＬディスプレイ（自発光装置を筐体に組み込んだディスプレイ）の表示部として本発明の自発光装置を用いるとよい。
【０１８９】
なお、ＥＬディスプレイには、パソコン用ディスプレイ、ＴＶ放送受信用ディスプレイ、広告表示用ディスプレイ等の全ての情報表示用ディスプレイが含まれる。また、その他にも様々な電子機器の表示部として本発明の自発光装置を用いることができる。
【０１９０】
その様な本発明の電子機器としては、ビデオカメラ、デジタルカメラ、ゴーグル型ディスプレイ（ヘッドマウントディスプレイ）、ナビゲーションシステム、音響再生装置（カーオーディオ、オーディオコンポ等）、ノート型パーソナルコンピュータ、ゲーム機器、携帯情報端末（モバイルコンピュータ、携帯電話、携帯型ゲーム機または電子書籍等）、記録媒体を備えた画像再生装置（具体的にはデジタルビデオディスク（ＤＶＤ）等の記録媒体を再生し、その画像を表示しうるディスプレイを備えた装置）などが挙げられる。特に、斜め方向から見ることの多い携帯情報端末は視野角の広さが重要視されるため、自発光装置を用いることが望ましい。それら電子機器の具体例を図１５、図１６に示す。
【０１９１】
図１５（Ａ）はＥＬディスプレイであり、筐体２００１、支持台２００２、表示部２００３等を含む。本発明は表示部２００３に用いることができる。ＥＬディスプレイは自発光型であるためバックライトが必要なく、液晶ディスプレイよりも薄い表示部とすることができる。
【０１９２】
図１５（Ｂ）はビデオカメラであり、本体２１０１、表示部２１０２、音声入力部２１０３、操作スイッチ２１０４、バッテリー２１０５、受像部２１０６等を含む。本発明の自発光装置は表示部２１０２に用いることができる。
【０１９３】
図１５（Ｃ）は頭部取り付け型のＥＬディスプレイの一部（右片側）であり、本体２２０１、信号ケーブル２２０２、頭部固定バンド２２０３、表示部２２０４、光学系２２０５、自発光装置２２０６等を含む。本発明は自発光装置２２０６に用いることができる。
【０１９４】
図１５（Ｄ）は記録媒体を備えた画像再生装置（具体的にはＤＶＤ再生装置）であり、本体２３０１、記録媒体（ＤＶＤ等）２３０２、操作スイッチ２３０３、表示部（ａ）２３０４、表示部（ｂ）２３０５等を含む。表示部（ａ）は主として画像情報を表示し、表示部（ｂ）は主として文字情報を表示するが、本発明の自発光装置はこれら表示部（ａ）、（ｂ）に用いることができる。なお、記録媒体を備えた画像再生装置には家庭用ゲーム機器なども含まれる。
【０１９５】
図１５（Ｅ）は携帯型（モバイル）コンピュータであり、本体２４０１、カメラ部２４０２、受像部２４０３、操作スイッチ２４０４、表示部２４０５等を含む。本発明の自発光装置は表示部２４０５に用いることができる。
【０１９６】
図１５（Ｆ）はパーソナルコンピュータであり、本体２５０１、筐体２５０２、表示部２５０３、キーボード２５０４等を含む。本発明の自発光装置は表示部２５０３に用いることができる。
【０１９７】
なお、将来的に有機ＥＬ材料の発光輝度が高くなれば、出力した画像情報を含む光をレンズ等で拡大投影してフロント型若しくはリア型のプロジェクターに用いることも可能となる。
【０１９８】
また、上記電気器具はインターネットやＣＡＴＶ（ケーブルテレビ）などの電子通信回線を通じて配信された情報を表示することが多くなり、特に動画情報を表示する機会が増してきている。有機ＥＬ材料の応答速度は非常に高いため、自発光装置は動画表示に好ましいが、画素間の輪郭がぼやけてしまっては動画全体もぼけてしまう。従って、画素間の輪郭を明瞭にするという本発明の自発光装置を電気器具の表示部として用いることは極めて有効である。
【０１９９】
また、自発光装置は発光している部分が電力を消費するため、発光部分が極力少なくなるように情報を表示することが望ましい。従って、携帯情報端末、特に携帯電話や音響再生装置のような文字情報を主とする表示部に自発光装置を用いる場合には、非発光部分を背景として文字情報を発光部分で形成するように駆動することが望ましい。
【０２００】
ここで図１６（Ａ）は携帯電話であり、本体２６０１、音声出力部２６０２、音声入力部２６０３、表示部２６０４、操作スイッチ２６０５、アンテナ２６０６を含む。本発明の自発光装置は表示部２６０４に用いることができる。なお、表示部２６０４は黒色の背景に白色の文字を表示することで携帯電話の消費電力を抑えることができる。
【０２０１】
また、図１６（Ｂ）は音響再生装置、具体的には車載用オーディオであり、本体２７０１、表示部２７０２、操作スイッチ２７０３、２７０４を含む。本発明の自発光装置は表示部２７０２に用いることができる。また、本実施例では車載用オーディオを示すが、携帯型や家庭用の音響再生装置に用いても良い。なお、表示部２７０４は黒色の背景に白色の文字を表示することで消費電力を抑えられる。これは携帯型の音響再生装置において特に有効である。
【０２０２】
以上の様に、本発明の適用範囲は極めて広く、あらゆる分野の電気器具に用いることが可能である。また、本実施例の電気器具は実施例１〜６に示したいずれの構成の自発光装置を用いても良い。
【０２０３】
〔実施例８〕
本発明において、三重項励起子からの燐光を発光に利用できるＥＬ材料を用いることで、外部発光量子効率を飛躍的に向上させることができる。これにより、ＥＬ素子の低消費電力化、長寿命化、および軽量化が可能になる。
ここで、三重項励起子を利用し、外部発光量子効率を向上させた報告を示す。
(T.Tsutsui, C.Adachi, S.Saito, Photochemical Processes in Organized Molecular Systems, ed.K.Honda, (Elsevier Sci.Pub., Tokyo,1991) p.437.)
上記の論文により報告されたＥＬ材料（クマリン色素）の分子式を以下に示す。
【０２０４】
【化６】
0004618918.tif 000007
【０２０５】
(M.A.Baldo, D.F.O'Brien, Y.You, A.Shoustikov, S.Sibley, M.E.Thompson, S.R.Forrest, Nature 395 (1998) p.151.)
上記の論文により報告されたＥＬ材料（Ｐｔ錯体）の分子式を以下に示す。
【０２０６】
【化７】
0004618918.tif 000008
【０２０７】
(M.A.Baldo, S.Lamansky, P.E.Burrrows, M.E.Thompson, S.R.Forrest, Appl.Phys.Lett.,75 (1999) p.4.)
(T.Tsutsui, M.-J.Yang, M.Yahiro, K.Nakamura, T.Watanabe, T.tsuji, Y.Fukuda, T.Wakimoto, S.Mayaguchi, Jpn.Appl.Phys., 38 (12B) (1999) L1502.)
上記の論文により報告されたＥＬ材料（Ｉｒ錯体）の分子式を以下に示す。
【０２０８】
【化８】
0004618918.tif 000009
【０２０９】
以上のように三重項励起子からの燐光発光を利用できれば原理的には一重項励起子からの蛍光発光を用いる場合より３〜４倍の高い外部発光量子効率の実現が可能となる。なお、本実施例の構成は、実施例１〜実施例７のいずれの構成とも自由に組みあわせて実施することが可能である。
【０２１０】
【発明の効果】
本発明を実施することで、ＥＬ層及びカバー層を同一の塗布方法で形成することができる。これにより、大気解放することなく効率的にＥＬ層、陰極、バリア層及びカバー層を同一のマルチチャンバーで連続的に形成することが可能である。また、バリア層及びカバー層を形成させることでＥＬ層への水分や酸素の進入を防ぎ、ＥＬ層の劣化対策に効果的である。また、バリア層及びカバー層を形成することで封止構造が完成するので、通常の封止構造に比べると小型化、軽量化が可能となる。
【図面の簡単な説明】
【図１】    本発明の薄膜形成方法を示す図。
【図２】    画素部の断面構造を示す図。
【図３】    画素部の上面構造及び構成を示す図。
【図４】    自発光装置の作製工程を示す図。
【図５】    自発光装置の作製工程を示す図。
【図６】    自発光装置の作製工程を示す図。
【図７】    画素部のＴＦＴの断面構造を示す図。
【図８】    画素部のＴＦＴの断面構造を示す図。
【図９】    自発光装置の外観を示す図。
【図１０】  自発光装置の回路ブロック構成を示す図。
【図１１】  アクティブマトリクス型の自発光装置の断面構造を示す図。
【図１２】  薄膜形成方法を示す図。
【図１３】  パッシブ型の自発光装置の断面構造を示す図。
【図１４】  パッシブ型の自発光装置の断面構造を示す図。
【図１５】  電気器具の具体例を示す図。
【図１６】  電気器具の具体例を示す図。
【図１】
0004618918.tif 000010
【図２】
0004618918.tif 000011
【図３】
0004618918.tif 000012
【図４】
0004618918.tif 000013
【図５】
0004618918.tif 000014
【図６】
0004618918.tif 000015
【図７】
0004618918.tif 000016
【図８】
0004618918.tif 000017
【図９】
0004618918.tif 000018
【図１０】
0004618918.tif 000019
【図１１】
0004618918.tif 000020
【図１２】
0004618918.tif 000021
【図１３】
0004618918.tif 000022
【図１４】
0004618918.tif 000023
【図１５】
0004618918.tif 000024
【図１６】
0004618918.tif 000025